상기 다 이 캐스팅 주물 제작 을 위한 용탕 온도 는 ALDC 3 종 알루미늄 합금 의 용탕 온도 인 650 ℃ 수준 일 수 있 다 . 그리고 , 본 실시 예 에 따르 면 ALDC 3 종 의 주조성 과 동등 수준 또는 그 이상 의 주조성 을 확보 한 다이 캐스티 용 알루미늄 합금 을 제공 할 수 있 다 . 따라서 , 종래 ALDC 3 종 시 사용 한 금형 과 제조 공법 을 동일 하 게 하 여 사용 하 는 것 이 가능 하 게 된다 . 이 를 통해서 초기 제작비 가 발생 되 는 것 을 현저히 줄일 수 있 다 .